Способ приготовления гранулированного активного оксида алюминия

2
3
1. Способ приготовления гранулированного активного оксида алюминия, состоящего преимущественно из η-AlO, заключающийся в осаждении гидроксида алюминия байеритной структуры из водных растворов азотнокислого алюминия и аммиака при рН (10,5±0,1) и температуре (20±1)°С в течение (2±0,1) ч, выдержке осадка в маточном растворе в течение (24±0,1) ч, его промывке на фильтре до нейтральной реакции среды, высушивании при (110±10)°С и экструдировании методом шнековой экструзии формовочной пасты из полученного порошка, отличающийся тем, что для приготовления формовочной пасты с влагосодержанием (56,7±0,2)% используют порошок гидроксида алюминия с размером частиц менее 50 мкм, а в качестве пластификатора применяют поливиниловый спирт в количестве (1,0-3,5) мас.% по отношению к гидроксиду алюминия, гомогенизацию пасты проводят в течение (0,25±0,05) ч.
2
3
2. Способ по п. 1, отличающийся тем, что с целью варьирования параметров пористой структуры гранулированного активного оксида алюминия в состав формовочных паст вводят гетерогенную инертную добавку - порошок оксида алюминия фракции менее 70 мкм, полученный термообработкой осажденного по п. 1 гидроксида алюминия при температуре (500±10)°С в течение (4±0,1) ч, который предварительно увлажняют водой до заполнения объема пор с сохранением сыпучести перед смешением с порошком гидроксида алюминия в массовом соотношении от 20: 80 до 80: 20 по AlO с влагосодержанием формовочной пасты от (54,5±0,1) до (47,0±0,1)%, соответственно.